2
СПОСОБ ПОЛУЧЕНИЯ ПОРИСТОГО КСЕРОГЕЛЯ SiO С ХАРАКТЕРНЫМ РАЗМЕРОМ ПОР ПОСРЕДСТВОМ ВОСХОДЯЩЕГО МЕТОДА С ИСПОЛЬЗОВАНИЕМ ПРЕДШЕСТВЕННИКА, ИМЕЮЩЕГО ОРГАНИЧЕСКИЕ ТВЕРДЫЕ СКЕЛЕТНЫЕ ОПОРЫ

2
2
4
4
3
1. Способ получения ксерогеля SiO с порами в диапазоне от 1000 нм до 50 нм, с плотностью менее 400 кг/м и с содержанием слабо химически связанного остаточного углерода менее 10%, отличающийся тем, что ксерогель SiO получают посредством золь-гель процесса из соединения кремния, в частности - из жидкого стекла, кремниевых кислот (пирогенных кремниевых кислот, таких как Aerosil, осажденных кремниевых кислот), слоистых силикатов, алкоксисиланов, модифицированных алкоксисиланов, в частности - из Si(OR) (где R - органический радикал), предпочтительно - из тетраэтоксисилана (TEOS, Si(OEt)),
а) без обмена растворителя,
б) посредством субкритической сушки,
n
4-n
в) с использованием органических мономеров, растворимых или диспергируемых в полярных протонных растворителях, предпочтительно - в смесях воды и спирта, предпочтительно - этанола, и органически модифицированного алкоксисилана с общей формулой RSi(OR') (где n=0-3; R, R' - органические радикалы), которые добавляют в исходный раствор, фазу золя или после начала гелеобразования таким образом, что массовая доля органического компонента составляет не более 20% от силикатного компонента, в частности - не более 15%, предпочтительно - не более 8%,
г) и после высушивания при давлении, равном 1 бар, подвергают термической обработке при температуре выше 300°С.
2. Способ по п.1, отличающийся тем, что органические мономеры являются мономерами для резорцин-, фенол-, меламин- или подобных формальдегидных смол, эпоксидных смол, аминов, сложных полиэфиров, полиимидов или полиуретанов.
3. Способ по п.1, отличающийсятем, что мономеры или их смеси полимеризуются или конденсируются в том же диапазоне температур и/или в том же диапазоне рН, что и неорганическая сетчатая структура, за счет регулирования значения рН и температуры.
4. Способ по п.1, отличающийсятем, что в реакционный раствор добавляют в качестве добавок как катализаторы, так и усилители растворимости, а в случае радикальной полимеризации также и радикальные инициаторы.
5. Способ по п.1, отличающийся тем, что доля добавленных волокон составляет менее 5 мас.%.
6. Способ по п.1, отличающийся тем, что добавление мономеров, пигментов, волокон и других добавок осуществляют после начала гелеобразования силикатной сетчатой структуры посредством ультразвуковой обработки или деформации сдвига.
7. Способ по п.1, отличающийся тем, что перед термической обработкой проводят пиролиз при температуре выше 300°С в бескислородной атмосфере.